СУПЕРАБСОРБИРУЮЩИЙ ПОЛИМЕР И СПОСОБ ЕГО ИЗГОТОВЛЕНИЯ

1. Суперабсорбирующая полимерная смола с включенными в нее частицами, обладающими следующими свойствами i)-ii):
2
i) величина удельной площади поверхности по БЭТ составляет 300-1,500 м/г,
ii) степень пористости 50% или более.
2. Смола по п.1, в которой частицы имеют размер 2 нм ~ 50 мкм.
3. Смола по п.1, в которой частицы имеют сверхгидрофобность, равную величине угла контакта с водой 125° или более.
4. Смола по п.1, в которой частицы имеют размер 2 нм ~ 50 мкм и сверхгидрофобность, равную величине угла контакта с водой 125° или более.
2/
5. Смола по п.1, в которой частицы имеют величину удельной поверхности по БЭТ  500-1,500 мг.
6. Смола по п.3 или 4, в которой частицы имеют угол контакта с водой 140°С или более.
7. Смола по п.1, в которой частицы имеют степень пористости 90% или более.
8. Смола по п.1, в которой количество частиц составляет 0,001-1 мас.ч. на 100 мас.ч. суперабсорбирующей полимерной смолы.
9. Смола по п.1, в которой частицы выбраны из группы, состоящей из диоксида кремния, оксида алюминия, оксида титана а также их комбинаций.
10. Способ изготовления суперабсорбирующей полимерной смолы, включающий в себя стадии:
а) полимеризации мономерной композиции, содержащей водный этиленовый ненасыщенный мономер и инициатор полимеризации, под действием тепла или света с получением полимера в виде гидрогеля;
b) высушивание полимера в виде гидрогеля;
с) измельчение высушенного полимера в виде гидрогеля;
d) добавление поверхностного сшивающего агента к
измельченному полимеру в виде гидрогеля для проведения реакции поверхностной сшивки; и
е) смешивание поверхностно-сшитой суперабсорбирующей полимерной смолы стадии d) с частицами, обладающими следующими свойствами i)-ii):
2
i) величина удельной площади поверхности по БЭТ составляет 300-1,500 м/г,
ii) степень пористости 50% или более.
11. Способ по п.10, в котором частицы имеют размер 2 нм ~ 50 мкм.
12. Способ по п.10, в котором частицы имеют сверхгидрофобность, равную величине угла контакта с водой 125° или более.
13. Способ по п.10, в котором частицы имеют размер 2 нм ~ 50 мкм и сверхгидрофобность, равную величине угла контакта с водой 125° или более.
2
14. Способ по п.10, в котором частицы имеют удельную поверхность по БЭТ  500-1,500 м/г.
15. Способ по п.12 или 13, в котором частицы имеют угол контакта с водой 140°С или более.
16. Способ по п.10, в котором частицы имеют степень пористости 90%.
17. Способ по п.10, в котором частицы используют в количестве, составляющем 0,01-0,3 мас.ч. из расчета на общую массу суперабсорбирующей полимерной смолы.
18. Способ по п.10, в котором частицы выбирают из группы, состоящей из диоксида кремния, оксида алюминия, оксида титана, а также их комбинаций.
19. Способ по п.10, дополнительно включающий размалывание полимера в виде гидрогеля до размера частиц 1 мм - 15 мм перед проведением стадии высушивания b).